(57)【特許請求の範囲】
【請求項１】
１．ａ）エチレン、ｂ）α−オレフィン、ｃ）チーグラー−ナッタ触媒の使用により重合可能な１個のＣ＝Ｃ結合を分子内に含む非共役ポリエン（Ｃ）、およびｄ）所望により、チーグラー−ナッタ触媒の使用により重合可能な２個以上のＣ＝Ｃ結合を分子内に含む非共役ポリエン（Ｄ）を、バナジウム化合物および有機アルミニウム化合物を含む触媒組成物によって共重合することを含む弾性共重合体の製造法であって、該共重合体が下記特性：
ｉ    エチレン含量とα−オレフィン含量との重量比が80／20〜40／60である、
ii   ポリエン（Ｃ）含量が４〜30重量％である、
iii   ポリエン（Ｄ）含量が０〜５重量％である、
を有するところの方法において、該触媒組成物が、式：
【化１】
0004958130.tif 000013
［式中、
Ｙ＝Ｈ、炭素数１〜30のアルキル基、または炭素数６〜30の芳香族基、
Ｚ＝Ｏ（酸素）またはＮ（窒素）、
Ｒは独立して、Ｈ、炭素数１〜30のアルキル基または炭素数６〜30の芳香族基を表し、
Ａｒ＝炭素数６〜30の芳香族基、
ｍ＝１または２］
によって表される化合物をも含み、重合が、気相中、スラリー中、または溶液中で行われ、前記溶液中における重合体が７０ｇ／リットル溶媒より大きい重合体濃度で存在し、
非共役ポリエン（Ｃ）が５−エチリデン−２−ノルボルネンであり、非共役ポリエン（Ｄ）がビニルノルボルネンであることを特徴とする方法。
【請求項２】
Ｙが炭素数６〜10の芳香族基であることを特徴とする、請求項１に記載の方法。
【請求項３】
Ｙがフェニル基であることを特徴とする、請求項１又は２に記載の方法。
【請求項４】
Ｙがフェニル基であり、Ｚ＝Ｏ（酸素）であることを特徴とする、請求項１〜３のいずれか１つに記載の方法。
【請求項５】
前記有機アルミニウム化合物が、ジエチル−アルミニウム−クロライドおよびエチル−アルミニウム−セスキクロライドから成る群から選択されることを特徴とする、請求項１〜４のいずれか１つに記載の方法。
【請求項６】
ａ）エチレン、
ｂ）α−オレフィン、
ｃ）チーグラー−ナッタ触媒の使用により共重合可能な１個のＣ＝Ｃ結合を有する非共役ポリエン（Ｃ）、および
ｄ）所望により、チーグラー−ナッタ触媒の使用により共重合可能な２個以上のＣ＝Ｃ結合を分子内に含む非共役ポリエン（Ｄ）
を含む成分から誘導される弾性共重合体において、該共重合体が下記特性
ｉ   エチレン含量とα−オレフィン含量との重量比が80／20〜40／60である、
ii   ポリエン（Ｃ）含量が重合体に対して４〜30重量％である、
iii   ポリエン（Ｄ）含量が重合体に対して０〜５重量％である、および
iv   分岐係数ＢＣに対して下記式が当てはまる、
【数１】
0004958130.tif 000014
［ここで［Ｃ］＝重合体のポリエン（Ｃ）含量（重量％）であり、前記ＢＣは、下記式（VI）で計算される。
【数２】
0004958130.tif 000015
式（VI）中、［D］＝重合体のポリエン（Ｄ）含有量（重量%、重合体の総重量に対して）であり、RBE=ビニルノルボルネンに対するポリエン（Ｄ）の相対分岐効率であり、［DCPD］＝重合体のジシクロペンタジエン含有量（重量%、重合体の総重量に対して）であり、ｇ’（III）は、下記式（IV）で計算され、ＭＷＤは重量平均分子量／数平均分子量で計算される。
【数３】
ｇ’（III）分岐度＝（[η]／[η]*）1.725    （IV）
式（IV）中、［η］＝測定された重量平均固有粘度（dl/g）であり、［η］*＝弾性共重合体の組成に対応するエチレン／α−オレフィン組成を持つ直鎖共重合体の見かけの重量平均固有粘度（dl／g）である。］
を有し、非共役ポリエン（Ｃ）が５−エチリデン−２−ノルボルネンであり、非共役ポリエン（Ｄ）がビニルノルボルネンである、弾性共重合体。
【請求項７】
ポリエン（Ｃ）含量が４〜20重量％であることを特徴とする請求項６に記載の弾性共重合体。
【請求項８】
ポリエン（Ｃ）含量が７〜15重量％であることを特徴とする請求項７に記載の弾性共重合体。
【請求項９】
弾性共重合体が、25℃より上ではＤＳＣ結晶化度を含まないことを特徴とする請求項６〜８のいずれか１つに記載の弾性共重合体。
【請求項１０】
弾性共重合体が少なくとも20のムーニー粘度を有する、請求項６〜９のいずれか１つに記載の弾性共重合体。
【請求項１１】
弾性共重合体が1.8〜4.0の分子量分布を有する、請求項６〜１０のいずれか１つに記載の弾性共重合体。
【請求項１２】
弾性共重合体が、0.8より大きい反転数（Ｎinv）を有しており、
前記反転数（Ｎinv）は、ポリマーのC13−NMRスキャンからのＴαβ信号とＴαα信号とから下記（ＸＩＩ）式によって得られる、請求項６〜１１のいずれか１つに記載の弾性共重合体。
Ｎinv  =  Ｔαβ／Ｔαα    （XII）
［上式中、Ｔααは、下記式（Ｂ）に示す規則的なヘッド・トゥ・テイル挿入の後のＣＨ2配列によって生じる信号であり、Ｔαβは下記式（Ｃ）に示すようなヘッド・トゥ・ヘッド又はテイル・トゥ・テイル挿入後のＣＨ2配列によって生じる信号である。
【化２】
-CH2-CHR-CH2-CHR-    （B）
-CHR-CH2-CH2-CHR-    （C）］
【発明の詳細な説明】
本発明は、以下の成分からなる弾性共重合体に関する
ａ）エチレン、
ｂ）α−オレフィン
ｃ）チグラー・ナッタ触媒によって共重合可能なひとつのC=C結合を有する非共役ポリエン（C）
ｄ）任意成分として、チグラー・ナッタ触媒を用いて共重合可能な２以上のC=C結合を分子中に含む非共役ポリエン（D）。
本発明は、さらにこのような弾性共重合体の製造方法に関する。
エチレン、α−オレフィン及び１以上の非共役ポリエンからなる弾性共重合体は、すでに知られており、ＥＰ94.051Aに記載されている。このような物質はラバーのような性質を有し、ここで及び以下においてEADM（エチレン、α−オレフィン及びジエンに基づく物質）と呼ばれる。弾性共重合体はここで及び以下において、DSC（示差走査熱量計）によって測定した、室温以上の温度において結晶化度が最大５％の共重合体であると理解される。
弾性共重合体は多くのパラメーターで特徴付けられる。モノマー単位の重量パーセントの他、分子量（数平均分子量（Mn）又は重量平均分子量（Mw）で表現される）、分子量分布（MWD、Mw/Mnで定義される）、ならびに分岐度がある。分岐度の値はMark-Houwink式によって決定され、それは共重合体の分子量（M）と固有粘度（η）の関係を与える。長鎖の分岐のない純粋な共重合体では、log（η）とlog（M）の関係は直線関係によって示される。長鎖の分岐はlog（η）とlog（M）の直線関係からのずれをもたらす。log（η）とlog（M）の関係は、分岐度の増加とともに直線性を失っていく。
弾性共重合体の分子量分布（MWD）及び分岐度の決定のために、サイズ排除クロマトグラフィー−示差粘度計の結合（SEC-DV）が、Z.Grubistic, R.Rempp, H.Benoit著,J.polym.Sci., part B, 5, 573,（1967）に記述されている汎用検量線の原理に従って用いられる。これはLog[ηi]*Mi）対保持体積=一定となることを示す（ここで[ηi]は固有粘度、Miは分子量、ｉはSEC-DVクロマトグラムのｉ番目の溶出分画をそれぞれ示す）。経験的なMark-Houwink式は、この式をリファレンスとして用いる直鎖ポリマーのMark-Houwink式と比較することにより、分岐度についての情報を与える。分岐とは、α−オレフィン又はポリエンの一分子の取り込みにより生成される分岐よりも長い、分子鎖中のの分岐と理解される。リファレンスのMark-Houwink式はポリマーの平均のエチレン／α−オレフィン組成に依存する。Th.G.Scholte, N.L.J. Meijerink, H.M.Schoffeleers, A.M.G. Brands著, J.of Appl.Pol.Sci., vol,29, 3763-3782（1984）によれば、直鎖のエチレン−プロピレン（EP）共重合体のMark-Houwink式について,下記が妥当する。
[η]★=（1-1/3★w3）（1+a）.KPE.（Mv★）a    （I）
ここで、
[η]*＝弾性共重合体の組成に対応するエチレン−α−オレフィン組成を有する直鎖状共重合体の見かけの重量平均固有粘度（dl/g）
W3＝プロピレン重量分率
KPE＝1,2,4−トリクロロベンゼン、135℃にて測定された直鎖ポリエチレン（PE）のMark-Houwink定数（=4.06.10−4）ａ＝1,2,4−トリクロロベンゼン、135℃にて測定された直鎖ポリオレフィン系共重合体のMark-Houwink定数（=0.725）
Mv*＝以下の式によって定義される見かけの粘度平均分子量
0004958130.tif 000002
ここで、
Wi＝溶出分画ｉの重量分率
M*i＝溶出分画ｉの見かけの分子量
W3は式：
W3=C3/（C3+C2）    （III）
に従って、そのようなコポリマーについて計算される。
ここで、C2とC3はそれぞれ、EP共重合体のエチレン、及びプロピレンの含有量を示す（重量％）。
これ以外のα−オレフィン共重合体の［η*］値は上述のScholte等の論文に示されたガイドラインに従い補正された。
分岐度は以下に定義される分岐パラメーターg’（III）に従い定量された。
g’（III）分岐度＝（［η］／［η］*）1.725    （IV）
［η］＝測定された重量平均固有粘度（dl/g）
［η］*＝弾性共重合体の組成に対応するエチレン／α−オレフィン組成を持つ直鎖共重合体の見かけの重量平均固有粘度（ｄｌ／ｇ）
これについては、L.I. Kulin, N.L. Meijerink, P. Starck,Pure & Appl. Chem., vol.60, No.9, 1403-1415（1988）及びS.Shiga, Polym. Plast. Technol. Eng., 28（1）, 17-41（1989）を参照。
従来知られていず、かつ異なる分岐特性を示す弾性共重合体を今見出し、そしてこれらが本発明の主題となる。従って、本発明は、公知の共重合体と比較して、大きく異なるレオロジー挙動を組成の関数として有する弾性共重合体に関するものである。
本発明に従う弾性共重合体は以下の特性を有する弾性共重合体であると特徴付けられる。
ｉ  エチレン含有量とα−オレフィン含有量の重量比が80/20〜40/60である。
ii  ポリエン（C）含有量が４〜３０重量%である。
iii  ポリエン（D）含有量が0〜５重量%である。
iv  分岐係数BCが、以下の関係にあること
0004958130.tif 000003
［C］＝ポリマー中のポリエン（C）含有量（重量%、ポリマーの総重量に対して）
［D］＝ポリマー中のポリエン（D）含有量（重量%、ポリマーの総重量に対して）
RBE=ビニルノルボルネン（VNB）に対するポリエン（D）の相対分岐効率
［DCPD］＝ポリマーのジシクロペンタジエン含有量（重量%、ポリマーの総重量に対して）
好ましくは、本発明に従う弾性共重合体は以下の特性を有する弾性共重合体であると特徴付けられる。
ｉ  エチレン含有量とα−オレフィン含有量の重量比が80/20〜40/60である。
ii  ポリエン（C）含有量が４〜３０重量%である。
iii  ポリエン（D）含有量が0〜５重量%である。
iv  分岐係数BC*が、以下の関係にあること。
0004958130.tif 000004
［C］＝ポリマー中のポリエン（C）含有量（重量%、ポリマーの総重量に対して）
［D］＝ポリマー中のポリエン（D）含有量（重量%、ポリマーの総重量に対して）
ΣD＝弾性共重合体中に存在するポリエンDのBC*に対する全ての寄与の総和
さらに好ましい本発明の実施態様としては、以下の関係を満足する分岐係数を有する弾性共重合体である。
0004958130.tif 000005
式IXはBC*にも有効である。
このような共重合体は、従来記述されている物質とは大きく異なる、分岐度、分子量分布及び組成間の関係を有する。
驚くべきことに、本発明による共重合体は文献に記載されている同様の組成を有する共重合体よりも非常に高いBC値を有する。
本発明による共重合体は、80/20〜40/60重量部の比率のエチレン及びα−オレフィンを含有する。好ましくは、比は70/30から40/60の間である。さらに好ましくは、比は65/35から45/55の間である。任意に、複数のα−オレフィンを含んでもよい。一般に、このようなα−オレフィンは3-20個の炭素原子を有する。（ただし、さらに高級のα−オレフィンであってもよい）さらに好ましくはα−オレフィンが3-10個の炭素原子を含む。α−オレフィンとしてはプロピレン、1−ブテン、1−ペンテン、4−メチル−1−ペンテン、1−ヘキセン、及び1−オクテンの群より選ばれたものが好ましい。もっとも好ましい状態は、α−オレフィンがプロピレンのものである。
エチレンとα−オレフィンのほか、一以上の非共役ポリエンも存在し、従ってEADMも得られる。少なくとも一つの他のC＝C結合に加えて、チグラー・ナッタ触媒を用いて共重合可能なただひとつのC=C結合を分子内に有する非共役ポリエン（C）は、その後に行われる共重合体の架橋に有用である。任意に、チグラー・ナッタ触媒を用いて重合可能なC=C結合を一分子中に２以上有する非共役ポリエン（D）が存在する。どのC=C結合がチグラー・ナッタ触媒によるポリオレフィンへの取り込みに適切であるかは、John  Boor,  Jr. 著「Ziegler-Natta  catalysts  and  polymerizations」Academic Press 1979,chapter 19の本から読み取ることができる。
本発明に従う共重合体中のポリエン（C）及びポリエン（D）は脂肪族又は脂環式のいずれでもよい。
一般に脂肪族多不飽和化合物は３〜20の炭素原子を含み、二重結合は非共役が好適である。脂肪族ポリエン（C）の例として：1,4,8−デカトリエン類、1,4−ヘキサジエン及び4-メチル−1,4−ヘキサジエンがあげられる。脂肪族ポリエン（D）の例として：1,4−ペンタジエン、1,5−ヘキサジエン、1,7−オクタジエン及び1,4,9−デカトリエンがあげられる。
橋架け基を有する又は有さない脂環式多不飽和化合物は、単環式又は多環式のどちらでもよい。脂環式ポリエン（C）の例としてアルキリデンノルボルネン類、特にアルキリデン基が1〜20の、好ましくは1〜8の炭素原子を含有する5-アルキリデン-2-ノルボルネン、及びある種のアルケニルノルボルネン類、特にアルケニル基が2〜20、好ましくは2〜10の炭素原子を含有し、アルケニル基が末端C=C結合を有さない5-アルケニル−2−ノルボルネン類、例えば、5−（2’−メチル−2’−ブテニル）−2−ノルボルネン及び5−（3’−メチル−2’−ブテニル）−2−ノルボルネンがあげられる。脂環式ポリエン（D）の例としてビニルノルボルネン、ノルボルナジエン又はジシクロペンタジエンがあげられる。ポリエン（D）として、特にジシクロペンタジエン、ビニルノルボルネン、ノルボナジエン又は1，5−ヘキサジエンを使用することができる。上述の化合物の混合物もまた使用可能である。
ポリエン（C）は4〜30重量%、好ましくは4〜15重量%の量で共重合体中に存在する。ポリエン（D）が存在しない場合は、ポリエン（C）の量は好ましくは5〜20重量%、さらに好ましくは7〜15重量%である。
ポリエン（D）は共重合体中に0〜5重量%、好ましくは0.1〜2重量%の量で含まれても良い。
本発明に従う新規の共重合体は、それ自体公知の物性、例えば分子量（Mw又はMn）、分子量分布（MWD）、及びこれらは弾性的特性を有するため、ムーニー粘度（ML1+4、12５℃）によって特徴付けられうる。ムーニー粘度（ML1+4、12５℃）はISO289に従って測定され、生成物の可塑性の尺度となる。
該共重合体は、好ましくは、少なくとも1000のMwを有する；他の選択は少なくとも20、さらに好ましくは40のムーニー粘度（ML1+4、12５℃）を示す共重合体である。このような生成物は良好な生成物特性とともに良好な加工特性を提供する。これは、特にMWD値が1.8〜4.0の生成物に妥当する。
該共重合体は、その性質及び分岐の量のために特別である：分岐は、分子量分布が狭く維持されているにもかかわらずポリマー鎖全体に渡り均一に分布している。このことはポリマーの優れた加工特性と好適なゴム様特性の結合をもたらす。
ポリエン（D）が存在しない場合、共重合体はほとんど分岐していない。ポリエン（C）によるカチオン反応は事実上起こらない。ポリエン（D）が存在すると主にチグラー・ナッタ共重合メカニズムによるポリエン（D）の組み込みによって分岐化が生ずる。
分岐係数（BC）はカチオン反応によって生じる分岐の尺度となる。本発明のポリマーは非常に高いBC値を有し、そしてこのことはカチオン副反応がほとんど起こらなかったことを示唆する。
ポリエン（D）の取り込みは又、分岐化に影響を及ぼし、そのためBC及びBC*に影響を及ぼす。この影響は簡単に補正することができる（式VI及びVIII参照）。BC値の適正な補正のため、以下のことが必要となる：ポリエン（D）含有量、［D］、及びVNBとの比較によって決定された、使用されたポリエン（D）の相対分岐効率、RBE（式VI参照）。ポリエン（D）含有量はフーリエ変換赤外吸収分光光度計（FT−IR）によって決定される。RBEは、エチレン／α−オレフィン重量比が５０／５０であり、かつ第三モノマー含有量がそれぞれ１重量%のポリエン（D）又は１重量%のVNBである二種類の共重合体を合成することによって決定される。VNBのRBEは定義より１である。
BC*の適正な補正のためにポリエン（D）含有量が必要である。
RBEの決定のために、（セミ）−コマーシャル安定状態の条件で操作される連続重合反応によって種々のポリマーが製造される。重合反応は全ての条件（例えばモノマー含有量、モノマー比、ポリマー含有量、温度、攪拌、触媒濃度）が一定の安定状態における条件下で行われた。このような条件下で非常に均一な共重合体が製造される。重合の反応条件が（セミ）−コマーシャルの運転と同等の場合に、重合条件は（セミ）−コマーシャルである。いくつかのセミコマーシャル条件の典型的な値は：温度40℃、ポリマー濃度60g/l溶媒、滞留時間10分、エチレン転換率80％である。
二つの共重合体のg’（III）/MWDは決定された。RBEは式Xによって定義される。
0004958130.tif 000006
使用されたそれぞれのポリエン（D）について、前述した補正を適用しなければならない。もし種々のポリエン（D）があれば、全てのポリエンに補正を適用しなければならない。それぞれのポリエン（D）のBCへの影響は加成的であると考えられる。
本発明の共重合体は弾性的である。これは、該共重合体のDSC（示差走査熱量計）によって測定された結晶化度が、室温以上の温度において最大５％であることを意味する。室温は25℃と定義される。好ましくは、共重合体は25℃より上で、最大1％の結晶化度を有し、より好ましくは結晶性を有さない。さらに好ましくは、共重合体は０℃より上で結晶化度を有さない。結晶化度はDSC試験により決定される。ここで、ポリマーサンプルは20℃/minの速度で200℃まで加熱され、200℃で５分間保持され、５℃/minの速度でで−７０℃まで冷却される。ここで起こった熱効果が記録される。結晶化度％は以下の式に従って結晶化エンタルピー（ΔH,J/gサンプル）から計算される。
結晶化度％＝ΔH/2.94    （XI）
本発明の共重合体はα−オレフィンの反転を含む。チグラー・ナッタ重合においてα−オレフィンは一般にポリマーを生成するためにヘッド・トゥ・テイルで結合される。次のαオレフィンの挿入が起こると、ポリマー鎖中にα−オレフィンがヘッド・トゥ・ヘッド（又はテイル・トゥ・テイル）で組み込まれ、反転が生じる。この現象は文献、例えばA.Zambelli等著、Macromolecules 13,42-9,1980によって知られている。
反転数（Ninv）の測定はポリマーのC13−NMRスキャンからのTαβ信号とTαα信号から得ることができる。反転率（Ninv）は
Ninv＝Tαβ／Tαα    （XII）
と定義される。
Tαα信号は、規則的なヘッド・トゥ・テイル挿入の後のCH2配列によって生じる。Tαβ信号は以下に示すようなヘッド・トゥ・ヘッド又はテイル・トゥ・テイル挿入後のCH2配列によって生じる。
0004958130.tif 000007
Ninvは、次のように決定される。
弾性共重合体の試料を重水素化テトラクロロエタン（C2D2Cl4）に溶解し、10-15重量％溶液とする。弾性共重合体からの13C−NMRスペクトルがBruker ARX400MHz NMR装置によって125℃で測定される。緩和時間は10秒である。得られた13C−NMRスペクトルはS.Di Martino,M.Kelchtermans著, J.Appl. Polym.Science 56,（1996）,ページ1781-1787に従って分析される。Tααピークは44.5〜48.5ppmに見られ、Tαβピークは34.2〜35.9ppmに位置する。Ninvは、Tαβピークの積分面積とTααピークの積分面積の比として計算される。Ninvは0.8よりも大きい。好ましくはNinvは0.9よりも大きい。一般にNinvは２よりも小さい。
本発明の共重合体は、たとえばホース、コンベアベルト、封止用形材などの広範な範囲の用途に適している。任意に、それらは過酸化物又は硫黄のようなフリーラジカルを発生させる物質による通常の方法により加硫されることができる。
本発明は又、a）エチレン、b）α−オレフィン、c）チグラー・ナッタ触媒によって重合可能な一つのC=C結合を分子中に有する非共役ポリエン（C）及びｄ）任意に、チグラー・ナッタ触媒によって重合可能な二以上のC=C結合を分子中に有する非共役ポリエン（D）を、３、４、５又は6族の遷移金属及び１、２、１２又は１３族の有機金属化合物を含む触媒組成物を用いて共重合することを包含する、弾性共重合体の製造方法であって、該共重合体が下記特性：
ｉ  エチレン含量とα−オレフィン含量との重量比が80／20〜40／60である、
ii  ポリエン（Ｃ）含量が４〜30重量％である、
iii ポリエン（Ｄ）含量が０〜５重量％である、
を有するところの方法に関し、該方法は、該触媒組成物が、下記式（ＸＩＩＩ）によって表される化合物をも含み、重合が、気相中、スラリー中、または溶液中で行われ、重合体が70ｇ／リットル溶媒より大きい重合体濃度で存在することを特徴とする。ここで及びこれ以降、族とは、Handbook of Chemistry and Physics,第６７版1986-1987の内側フロントページにおいて定義されている元素の周期律表による族をいう。
このような触媒組成物は多くの刊行物により知られている。それは、いわゆるチグラー・ナッタ重合プロセスにより弾性エチレン/α−オレフィン共重合体（EAMラバーとも呼ばれる）及び弾性エチレン/α−オレフィン/ジエン３元共重合体（EADMラバーとも呼ばれる）の両者の弾性共重合体を得るために用いられる。α−オレフィンとしてプロピレンがしばしば使用され、この場合、EPMラバー又はEPDMラバーが調製される。触媒組成物及びエチレン、α−オレフィン及びジエンの弾性共重合体の調製方法の例は、米国特許4,575,574号明細書に見ることができる。そこでは、このような重合のためにもっとも好適な触媒組成物はバナジウム成分とアルキルアルミニウムハロゲン化物より成ると述べられている。
しばしば従来用いられた触媒組成物の欠点は、この触媒組成物の性質があらゆる種類の分岐化反応を起す多くの副反応を生じることにある。これらの分岐化反応はゲルの生成と激しいリアクター汚染を起し、実際にジエン含有率の高いポリマーを経済的に魅力的な様式で調製することを不可能とする。
オランダ特許出願8102724に、バナジウム成分とアルキルアルミニウムハロゲン化物からなる触媒組成物の活性を増加させる化合物が記載されている。エチレン、α−オレフィン及びジエンからなる共重合体のポリマー合成中における分岐度に対するこのような化合物の効果は記載されておらず又知られてもいない。
本発明に従って、特定の分岐抑制剤がチグラー・ナッタ重合過程においてエチレン、α−オレフィン及びポリエンの共重合中の副反応の数を実質的に減少させることができることが見出された。これは、非常に高いジエン含有量までさえも、リアクター汚染の発生を著しく減少させるとともに、実質的にゲルフリーのEADMの生産を行うことが可能であることを示す。
分岐抑制剤の使用による分岐反応の強力な抑制の結果、ほとんど分岐のないポリマーが生産される。しかし、ある場合にはポリマー鎖中の少量の長鎖分岐は加工のための有利な点となるだろう。
本発明に従った分岐抑制剤の使用は通常のチグラー・ナッタ重合メカニズムを介する分岐の導入のコントロールに非常に好適である。少量のポリエン（D）の使用は所望の量の分岐を与えることができる。
本発明に従った製造方法において使用される分岐抑制剤は、他の二つの基を有する炭素元素に共に結合された芳香族基及びエステル基若しくはアミド基を含む。本発明のプロセスにおいて使用される分岐抑制剤は次の式に示される
0004958130.tif 000008
ここで、
X=塩素原子、
Y=水素、1〜30個の炭素原子を有するアルキル基、又は６〜３０個の炭素原子を有する芳香族基
Z=酸素又は窒素
Rは独立に水素、1〜30個の炭素原子を有するアルキル基又は6〜30個の炭素原子を有する芳香族基を示し
Ar=6〜30個の炭素原子を有する芳香族基
ｍ＝１又は２。
Xは塩素原子である。
Yは水素原子、1〜30個の炭素原子を有するアルキル基、又は６〜３０個の炭素原子を有する芳香族基である。アルキル基は、炭化水素基又は、13族から17族までの１以上の原子を含む炭化水素基により置換されていることができる。芳香族基（Ar）は、置換されていることができる。このような置換基の例は、アルキル基、置換されているアルキル基、アルコキシ基、ハロゲン基、アミノ基、シアニド基、ニトロ基、チオ基及びカルボキシル基である。フェニル基又はp-トリル基が好適である。Ｘは好ましくはCl原子であり、一方、Ｙは６〜１０個の炭素原子を有する芳香族基である。さらに好ましくはYはフェニル基である。
Zは好ましくは酸素（O）原子である。
Rは水素、1〜30個の炭素原子のアルキル基、又は6〜30個の炭素原子の芳香族基である。さらに、13族から17族までの元素が存在してもよい。置換アルキル基の例は、ピロリル、イミダゾリル、フリル、ピラニル又はチエニル基である。好ましくは、Rはメチル基、エチル基、プロピル基、イソプロピル基、ブチル基、イソブチル基、ヘキシル基、オクチル基、フェニル基又はトリル基である。ZがN原子の場合、二つのR基は結合し環構造をとることができ、例えばピロロリル基、イミダゾリル基、ピラゾリル基、ピペリジル基又はインドリニル基である。Zが酸素のときにはMは１；ZがNのときはMは１又は２である。
Ar及びY＝フェニル基、X=Cl原子、Z=酸素原子及びｍ＝１のときにこの工程の特別の実施態様が得られる。
本発明の特定の分岐抑制剤を使用する他の有利な点は、それが触媒組成物の活性を増大することである。
本発明に従った工程において使用される触媒組成物は遷移金属化合物及び有機金属化合物を含む。さらに、ルイス塩基のような他の成分が存在しても良い。好適なルイス塩基の例は：アンモニア、アミン類、ピリジン類、エーテル類及びエステル類である。
遷移金属化合物は、バナジウムを含む。触媒組成中に１より多くの遷移金属化合物が存在しても良い。５族から選ばれた金属が好適である。好適なバナジウム化合物の例はVCl4、VCl3、VCl3.3THF（THFはテトラヒドロフラン基）、V（acac）3（acacはアセチルアセトニル基）、Cp2VCl（Cpは置換又は非置換シクロペンタジエニル基、インデニル基、テトラヒドロインデニル基又はフルオレニル基）、VOClx（OR’）3-x（R’は1〜20個の炭素原子を有する置換又は非置換アルキル基、0≦ｘ≦３）
有機金属化合物は1，2，12又は13族から選ばれた金属を含む。触媒組成の中に一より多い有機金属化合物が存在しても良い。少なくとも一つの有機金属化合物はアルミニウムを含む。この有機アルミニウム化合物は、式R’3-nAlYnを満足するのが好ましい。ここで０≦ｎ≦２、R’＝1〜20の炭素原子を含む置換又は非置換アルキル基及びY=ハロゲン、1〜20の炭素原子を含むアルコキシ基である。有機アルミニウム化合物の好適な例は，トリエチルアルミニウム，トリイソブチルアルミニウム、トリオクチルアルミニウム，ジエチルアルミニウムエトキサイド、ジイソブチルアルミニウムクロライド、ジメチルアルミニウムクロライド、ジエチルアルミニウムクロライド、メチルアルミニウムジクロライド、エチルアルミニウムジクロライド、イソブチルアルミニウムジクロライド、イソブチルアルミニウムセスキクロライド、エチルアルミニウムセスキクロライド等である。ジエチルアルミニウムクロライド及びエチルアルミニウムセスキクロライドが好ましい。
分岐抑制剤及び触媒組成のその他の成分は別々に又は互いのいくつかの好適な組み合わせで、溶解状態で（溶媒は好ましくは、関連する液相重合でも用いられるものから選ばれる）及び触媒組成物の少なくとも一つの成分が担体に施与されている形状で、重合リアクターに供給されることができる。
当業者にとってこのような、担体への施与のために、種々の技術が知られている。担体物質として例えば：シリカ、アルミナ、ゼオライト、MgCl2などを使用することができる。触媒組成物のいわゆるこの不均一化は、スラリー又は気相工程での重合を可能にする。
40から65重量%のエチレン含有量を有し、高いジエン量を含有する製品を与え、かつリアクター中にポリマーが高濃度で存在する重合において、ゲルの問題が高度に発生し、実質的なリアクター汚染が起こる。これらの条件のもとで、本発明に従った分岐抑制剤の使用を含む方法が大きな利点を生ずる。
驚くべきことに、本発明に従った方法は、ポリエン（C）含有量が4〜25重量％でありながら、40-65重量%という重大なエチレン含有量を有する共重合体を、上述の問題を起さずに調製する事を可能にする。
分岐抑制剤の効果は、ポリマーが高濃度に存在する場合に強く表れる。これは原則として気相及び懸濁反応において常に事実である。溶媒にポリマーが溶解される溶液工程においてEADMポリマーの濃度は大きく変化させることができる。ポリマー濃度（PC）は溶媒１リットルあたり１から200グラムの範囲で変化させることができる。驚くべきことに、本発明に従った方法は、実質的に弾性共重合体のゲルフリーの生産を許容する。ＰＣは７０グラム/リットル溶媒より大きい値である。高いジエン含有量（含有量は４重量％より高く、好ましくは８重量％より高く、さらに好ましくは１２重量％より高い）と高いＰＣ（７０ｇ／ｌより高い）の組み合わせは本発明に従った方法がきわめて適切に適用できる範囲を示す。
重合は通常−40から200℃、好ましくは10から80℃、の温度で行われる。圧力は通常0.1〜5MPaであり、ただしより高いまたはより低い圧力もまた使用することができる。工程は連続的に行われることが好ましく、ただし準連続またはバッチで行うことも可能である。
滞留時間は2〜3秒から2〜3時間の間で変化させることができる。滞留時間は一般に2〜3分から一時間の間から選ばれる。
重合は、触媒組成にかかわりなく不活性な溶媒または分散剤、例えば一以上の飽和脂肪族炭化水素類（ブタン、イソブタン、ペンタン、ヘキサン、シクロヘキサン、ヘプタン、ペンタメチルヘプタン又は石油溜分など）；芳香族炭化水素類（例えばベンゼンまたはトルエン）、又はハロゲン化脂肪族若しくは芳香族炭化水素類（例えばテトラクロロエチレン）、の中で行われることができる。一以上のモノマー特にα−オレフィン、例えばプロピレン、が液体でありかつ分散剤として働くほど大量に存在するような温度と圧力を使用することができる。この場合、他の分散剤は必要ない。本発明に従った方法は、液体と気体が充填された重合リアクター及び全て液体が充填されたリアクターのいずれでも行うことができる。不均一触媒組成も同様に溶液、懸濁または気相中の重合工程に使用することができる。
共重合体の分子量の調節は、当業者に公知の方法によって行うことができる。特にこれは、亜鉛化合物などの自体公知の鎖長調節剤を好ましくは水素と共に使用することにより行うことができる。極少量の水素ですら、分子量に十分影響を及ぼす。ゲル形成の問題は、重合体の分子量が大きくなるにつれて増大する。分岐抑制剤の使用は、ムーニー値（ＭL1+4、125℃）が20より大きい、好ましくは40より大きい、より好ましくは60より大きい重合体を製造する場合に大きな利点を提供する。
上記の触媒組成物は、室温またはそれより高い温度さえにおいて、液相法での使用に適し、その結果、反応熱を効果的に排出させることができる。これは、公知であるように、反応器への供給物を強く冷却し、かつ反応媒体の一部を蒸発させることにより行うことができる。重合後、重合体は、種々の方法で後処理され得る。溶媒のフラッシュ蒸発および水蒸気凝固は共に、液相法でのこれに好適である。
生成物をゴムとして加工することを可能にするために、共重合体を油展させることができる。これは、好ましくは、重合の後に行われるが、好ましくは溶媒の完全な蒸発の前に行われる。いわゆる脆いベール（bale）を作るための剤の添加は公知である。これは、例えば、タルクなどの添加、またはEP-427339Aに記載された系を使用して行うことができる。そこに記載された、無機の分離剤、増粘剤およびアニオン性分散剤を含む組成物は、本発明に係る生成物での使用に著しく適することが分かった。
次に、本発明を以下の実施例および比較実験に基づいて説明するが、本発明はそれらに限定されるものではない。
弾性共重合体の分析
実施例に記載したように製造された弾性共重合体を、上記の方法に従って、サイズ排除クロマトグラフィーおよび示差粘度測定（SEC−DV）によって分析した。全ての共重合体は弾性であり、ＤＳＣ分析では、それらは、25℃より高いピーク温度を有するピークを示さなかった。ほとんどの共重合体は０℃より高い温度でのピークを示さなかった。
このSEC-DV分析のための装置および実験条件は以下の通りであった。
装置：サイズ排除クロマトグラフィー用に使用される、ＤＲＩ検出器を有するWaters M150cゲルパーミエーションクロマトグラフ（ＧＰＣ）；
Viscotek示差粘度計（ＤＶ）、モデル100-02；
加熱されたラインインターフェース（ＨＬＩ）と平行に配置された検出器；
Erma溶媒脱気装置ERC-3522；
LiChroma  IIIポンプパルス緩衝装置（Viscotek）および高感度アクセサリー（Waters）；
データ処理：Viscotekデータ処理ソフトウェア、UNICAL4.04バージョン以上
カラム：Toyo Soda（TSK）製のGMHXL-HT混合床（4x）
較正：鎖状ポリエチレン（ＰＥ）基準（分子量0.4〜4000kg／モル）を用いる普遍的較正
温度：カラムオーブン140℃；
射出器区画150℃；
ポンプ溶媒区画60℃；
ＤＶオーブン150℃
ＳＥＣ条件：流速1.0ml／分
射出体積：0.300ml
溶媒／溶離液：約１ｇ／リットルのIonol安定剤を有する蒸留された１，２，４−トリクロロベンゼン
サンプルの調製：約150℃で４時間溶解；
1.2ミクロンのＡｇフィルターによる濾過；
サンプル濃度約1.0mg／ml
示差走査熱量測定（ＤＳＣ）により、得られた共重合体の結晶化挙動を調べた。
フーリエ変換赤外線スペクトル分析（ＦＴ−ＩＲ）により、共重合体の組成を、ゴム工業での慣習的な方法に従って調べた。ＦＴ−ＩＲ測定により、組成物全体に対する種々のモノマーの組成（重量％）が得られる。
重合は、3.5リットルの容量を有する、攪拌される反応器系で行われた。表１は、実施例１〜12のためのエチレン、プロピレン（α−オレフィンとして）、ＥＮＢ（ポリエンＣとして）および／またはＶＮＢ（ポリエンＤとして）の連続重合の重合条件を示す。この表は、溶媒（沸点スピリット）、プロピレン、エチレン、ＥＮＢおよびＶＮＢ、助触媒、触媒および分岐抑制剤の量ならびに重合温度を示す。
実施例Ｉ〜XIIでは、次の触媒成分を使用した。すなわち、Ａｌ＝エチルアルミニウムセスキクロライド、Ｖ＝三塩化オキシバナジウム（ＶＯＣｌ3）、分岐抑制剤（ＢＩ）−モノクロロジフェニル酢酸のエチルエステルである。
共重合実験の結果を表IIにまとめる。共重合体の製造、重合体濃度、組成、ムーニー粘度（Ｍ11+4、125℃）、Ｍｎ、ＭＷＤ、ｇ’（III）、ＤＳＣ結晶化度、ＢＣおよびＮinvを示す。全ての共重合体が、高いＢＣを有する。
本発明の方法では、特定の分岐抑制剤を使用する。比較実験は、本発明の分岐抑制剤を存在させないで行われた。他の条件は、実施例Ｉと同じであった。
比較実験Ｂ〜Ｅではルイス酸および塩基が使用され、分岐に対するそれらの効果は、はるかに小さいことが明らかである。全ての共重合体が、ＢＣ基準（式IV）を満たしていない。
0004958130.tif 000009
溶媒＝沸点スピリット（ヘキサンの混合物）
Ｃ２＝エチレン
Ｃ３＝プロピレン（α−オレフィンとして）
ＥＮＢ＝エチリデン−ノルボルネン（ポリエンＣとして）
ＶＮＢ＝ビニル−ノルボルネン（ポリエンＤとして）
Ａｌ＝エチルアルミニウムセスキクロライド
Ｖ＝三塩化オキシバナジウム
ＢＩ＝分岐抑制剤：モノクロロジフェニル酢酸のエチルエステル
0004958130.tif 000010
0004958130.tif 000011
0004958130.tif 000012